СПОСОБ ПОЛУЧЕНИЯ ЦИРКОНИЙ-НИОБИЕВЫХ СПЛАВОВ, ЛЕГИРОВАННЫХ ЖЕЛЕЗОМ И КИСЛОРОДОМ

1. Способ получения цирконий-ниобиевого сплава, микролегированного железом и кислородом, включающий прессование брикетов из смеси цирконийсодержащего материала и легирующих элементов, изготовление из брикетов заготовки, формирование расходуемого электрода из заготовки, йодидных прутков и циркониевой проволоки и выплавку слитка многократным вакуумно-дуговым переплавом, отличающийся тем, что для составления смеси цирконийсодержащего материала и легирующих элементов готовят для каждого брикета отдельные порции смеси порошков циркония и ниобия, кислородсодержащей добавки, смеси порошков железа и циркония, которую получают предварительным смешиванием заданной на общее количество брикетов навески порошков железа и циркония и последующим делением полученной смеси на количество брикетов, перемешивают порции и добавляют навеску йодидного циркония.
2. Способ по п.1, отличающийся тем, что смесь порошков циркония и железа формируют в следующем соотношении, зависящем от фактического содержания железа в цирконий-ниобиевом сплаве:
Zr
Fe
M: M≥1, где
Zr
M - масса навески порошка циркония;
Fe
М - масса навески порошка железа.
3. Способ по п.1, отличающийся тем, что в качестве кислородсодержащей добавки используют пентаоксид ниобия или диоксид циркония.